(57)【要約】【課題】金属、特に、アルミニウムにフラックスを付着させるためのフラックス転写シート、フラックス付着方法及びろう付け方法を提供する。【解決手段】フラックス転写シートは、シート状の基材フィルム層４と、前記基材フィルム層４上に積層されるフラックス及び樹脂バインダーからなるフラックス層２と、を備え、金属部材Ｗの表面に前記フラックス層２を転写する。【選択図】図１
2014136223.tif 000002
【特許請求の範囲】
【請求項１】
シート状の基材フィルム層と、
前記基材フィルム層上に積層されるフラックス及び樹脂バインダーからなるフラックス層と、
を備え、
金属部材の表面に前記フラックス層を転写することを特徴とするフラックス転写シート。
【請求項２】
前記基材フィルム層の前記フラックス層と反対側には、第１離型フィルム層が設けられることを特徴とする請求項１に記載のフラックス転写シート。
【請求項３】
前記基材フィルム層と前記フラックス層の間には、第２離型フィルム層が設けられることを特徴とする請求項１に記載のフラックス転写シート。
【請求項４】
前記基材フィルム層の前記フラックス層と反対側には、第１離型フィルム層が設けられ、
前記基材フィルム層と前記フラックス層の間には、前記第１離型フィルム層よりも離型性の低い第２離型フィルム層が設けられることを特徴とする請求項１に記載のフラックス転写シート。
【請求項５】
前記金属部材が、アルミニウム部材であることを特徴とする請求項１〜４のいずれかに記載のフラックス転写シート。
【請求項６】
基材フィルム層上にフラックス及び樹脂バインダーからなるフラックス層が積層された転写シートを用いて、
金属部材の表面に前記転写シート上の前記フラックス層を転写することを特徴とするフラックス付着方法。
【請求項７】
基材フィルム層上にフラックス及び樹脂バインダーからなるフラックス層が積層された転写シートを用いて、
金属部材の表面に前記転写シート上の前記フラックス層の転写がなされ、
前記フラックス層が転写された前記金属部材を組み立ててろう付けがなされることを特徴とするろう付け方法。
【発明の詳細な説明】
【技術分野】
【０００１】
本発明は、金属、特に、アルミニウムにフラックスを付着させるためのフラックス転写シート、フラックス付着方法及びろう付け方法に関する。
【背景技術】
【０００２】
従来、アルミニウムなどの金属部材をろう付けする際に、金属部材の表面にフラックスを付着させてろう付けが行われている。
【０００３】
アルミニウムにろう付けするためのフラックスは、アルミニウムとの密着力が殆どなく、フラックスの脱落によりろう付け不良が生じるため、フラックスと樹脂バインダーなどを混合した塗料を生成し、アルミニウム部材表面に当該塗料を塗布してフラックス脱落を防止することが提案されている（例えば、特許文献１）。
【先行技術文献】
【特許文献】
【０００４】
【特許文献１】特許第３７３４６３５号
【発明の概要】
【発明が解決しようとする課題】
【０００５】
しかしながら、ろう付けを確実なものとするためには、アルミニウム部材表面にフラックスを均一に付着させる必要があるが、特許文献１に示すような塗料を塗布する場合には、アルミニウム部材表面に付着した塗料が部分的に溜まるなどして、アルミニウム部材表面にフラックスを均一に付着させることは困難であった。
【０００６】
また、アルミニウム部材表面に付着させた塗料を乾燥させるためには、乾燥工程に時間を要する上、アルミニウム部材を短時間で乾燥させるには乾燥装置などが必要となり、その場合には、アルミニウム部材全体を収めることのできる大きさの装置が必要となるため、製造装置全体の規模が大きくなってしまうという問題があった。
【０００７】
更に、アルミニウム部材を乾燥させる際の温度が高過ぎると、アルミニウム部材に歪みなどの変形が生じるという虞があった。
【課題を解決するための手段】
【０００８】
本発明は、上述した技術背景に鑑み、金属、特に、アルミニウムにフラックスを容易に付着させることができるフラックス付着方法及びフラックス転写シートの提供を目的とする。
【０００９】
即ち、本発明は下記［１］〜［７］に記載の構成を有する。
【００１０】
［１］  シート状の基材フィルム層と、
前記基材フィルム層上に積層されるフラックス及び樹脂バインダーからなるフラックス層と、
を備え、
金属部材の表面に前記フラックス層を転写することを特徴とするフラックス転写シート。
【００１１】
［２］  前記基材フィルム層の前記フラックス層と反対側には、第１離型フィルム層が設けられることを特徴とする前項１に記載のフラックス転写シート。
【００１２】
［３］  前記基材フィルム層と前記フラックス層の間には、第２離型フィルム層が設けられることを特徴とする前項１に記載のフラックス転写シート。
【００１３】
［４］  前記基材フィルム層の前記フラックス層と反対側には、第１離型フィルム層が設けられ、
前記基材フィルム層と前記フラックス層の間には、前記第１離型フィルム層よりも離型性の低い第２離型フィルム層が設けられることを特徴とする前項１に記載のフラックス転写シート。
【００１４】
［５］  前記金属部材が、アルミニウム部材であることを特徴とする前項１〜４のいずれかに記載のフラックス転写シート。
【００１５】
［６］  基材フィルム層上にフラックス及び樹脂バインダーからなるフラックス層が積層された転写シートを用いて、
金属部材の表面に前記転写シート上の前記フラックス層を転写することを特徴とするフラックス付着方法。
【００１６】
［７］  基材フィルム層上にフラックス及び樹脂バインダーからなるフラックス層が積層された転写シートを用いて、
金属部材の表面に前記転写シート上の前記フラックス層の転写がなされ、
前記フラックス層が転写された前記金属部材を組み立ててろう付けがなされることを特徴とするろう付け方法。
【発明の効果】
【００１７】
上記［１］に記載の発明によれば、シート状の基材フィルム層と、基材フィルム層上に積層されるフラックス及び樹脂バインダーからなるフラックス層と、を備え、金属部材の表面にフラックス層を転写するので、塗料などの溶液を金属部材に直接塗布する場合とは異なり、金属部材の表面に少量のフラックスを均一に付着させることが容易になり、乾燥工程の時間が不要となるため金属部材の製造時間を短縮させることができる。
【００１８】
高温で乾燥させる乾燥装置が不要となるので、金属部材を製造する装置全体の規模を縮小させることができ、高温乾燥により金属部材が変形するなどの虞がなくなる。
【００１９】
また、転写シート及び金属部材の表面の必要な箇所のみにフラックスを付着させることができ、フラックスの付着が不要な箇所のマスキング作業が不要となるため作業負担が軽減される上、転写フィルムを金属表面に密着させて転写させるだけで容易にフラックスを付着させることができるので、自動化に最適である。
【００２０】
上記［２］に記載の発明によれば、第１離型フィルム層が、基材フィルム層のフラックス層と反対側に設けられるので、フラックス転写シートがロール状に巻かれた状態で使用される場合に、最も外側に位置するフラックス層は、第１離型フィルム層と接触することになるため、フラックス転写シートが巻き解かれる際などであっても、フラックス層の表面が接触する第１離型フィルム層に張り付いたりすることなくフラックス転写シートを剥離させることができる。
【００２１】
上記［３］に記載の発明によれば、基材フィルム層とフラックス層の間には、第２離型フィルム層が設けられるので、金属部材にフラックス層を転写させるためフラックス転写シートを剥がす際に、フラックス層がうまく剥がれずにフラックス転写シートに残ることなく、フラックス層を金属部材の表面に転写させることができる。
【００２２】
上記［４］に記載の発明によれば、基材フィルム層のフラックス層と反対側に第１離型フィルム層が設けられ、基材フィルム層とフラックス層の間には、第１離型フィルム層よりも離型性の低い第２離型フィルム層が設けられるので、フラックス転写シートがロール状に巻かれた状態で使用される場合に、第１離型フィルム層と接触することになる最も外側に位置するフラックス層が、フラックス転写シートが巻き解かれる際などに、第２離型フィルム層からフラックス層が剥がれて、フラックス層の表面が接触する第１離型フィルム層に張り付くなどすることなくフラックス転写シートを剥離させることができる。
【００２３】
また、フラックス層を金属部材に転写させるためフラックス転写シートを剥がす際には、フラックス層がうまく剥がれずに基材フィルム層側に残ることなく、金属部材の表面に転写させることができる。
【００２４】
上記［５］に記載の発明によれば、金属部材がアルミニウム部材であるので、アルミニウムとの密着力が殆どないフラックスであるにも関わらず、アルミニウム部材の表面に少量のフラックスを均一に付着させることが容易になり、乾燥工程の時間が不要となるためアルミニウム部材の製造時間を短縮させることができる。
【００２５】
上記［６］に記載の発明によれば、基材フィルム層上にフラックス及び樹脂バインダーからなるフラックス層が積層された転写シートを用いて、金属部材の表面に転写シート上のフラックス層を転写させるので、塗料などの溶液を金属部材に直接塗布する場合とは異なり、金属部材の表面にフラックスを均一に付着させることが容易になり、乾燥工程の時間が不要となるため金属部材の製造時間を短縮することができる。
【００２６】
高温で乾燥させる乾燥装置が不要となるので、金属部材を製造する装置全体の規模を縮小させることができ、高温乾燥により金属部材が変形するなどの虞がなくなる。
【００２７】
また、転写シート及び金属部材の表面の必要な箇所のみにフラックスを付着させることができ、フラックスの付着が不要な箇所のマスキング作業が不要となるため作業負担が軽減される上、転写フィルムを金属表面に密着させて転写させるだけで容易にフラックスを付着させることができるので、自動化に最適である。
【００２８】
上記［７］に記載の発明によれば、基材フィルム層上にフラックス及び樹脂バインダーからなるフラックス層が積層された転写シートを用いて、金属部材の表面に転写シート上のフラックス層の転写がなされ、フラックス層が転写された金属部材を組み立ててろう付けがなされるので、金属部材の表面に少量のフラックスを均一に付着させてろう付けすることができ、乾燥工程の時間が不要となるため金属部材の製造時間を短縮することができる。
【００２９】
高温で乾燥させる乾燥装置が不要となるので、金属部材を製造する装置全体の規模を縮小することができ、高温乾燥により金属部材が変形するなどの虞がなくなる。
【００３０】
また、転写シート及び金属部材の表面の必要な箇所のみにフラックスを付着させることができるので材料の無駄がなく、フラックスの付着が不要な箇所のマスキング作業が不要となるため作業負担を軽減することができる。
【図面の簡単な説明】
【００３１】
【図１】本発明に係るフラックス転写シートの概略構成図である。
【図２】本発明に係るフラックス転写シートの使用方法説明図である。
【図３】本発明に係るフラックス転写シートの使用方法説明図である。
【発明を実施するための形態】
【００３２】
以下、図面を参照して、本発明の実施形態について説明する。
【００３３】
図１は、フラックス転写シート１の概略構成図、図２，３は、フラックス転写シート１の使用方法説明図である。
【００３４】
本発明のフラックス転写シート１は、金属、特に、アルミニウム部材の表面にフラックスを容易に付着させるためのものである。
【００３５】
以下では、アルミニウム部材よりも融点が低いろう材が予め供給されたアルミニウム部材の表面に、フラックスを付着させてろう付けを行う場合を例に説明する。
【００３６】
尚、具体的なろう材の供給方法としては、アルミニウム部材の表面最上層にろう材がクラッドされる方法、アルミニウム部材の表面にろう材を溶射する方法など公知の技術が適用可能である。
【００３７】
アルミニウム部材は、例えば、窒素ガス雰囲気の条件下で非腐食性フッ化物系フラックスなどの非腐食性フラックスを用いたろう付け法によりろう付けされる。
【００３８】
非腐食性フラックスを用いたろう付け法では、フラックスが非常に少ない量（例えば、３ｇ／ｍ２〜１０ｇ／ｍ２）で用いられるため、本来多量の樹脂バインダーと混合されるべきであるが、樹脂バインダーの量が多過ぎると、揮発しない樹脂バインダーの成分が炭化してろう付け不良の原因となる。
【００３９】
しかしながら、本発明のフラックス転写シート１を用いたろう付けによれば、少量の樹脂バインダーであっても均一な被膜を生成することができ、ろう付け不良を起こすことがない。
【００４０】
図１に示すように、フラックス転写シート１は、シート状の基材フィルム層４と、基材フィルム層４上に積層されるフラックス及び樹脂バインダーからなるフラックス層２と、を備えている。
【００４１】
フラックス層２と基材フィルム層４の間には、離型処理された離型フィルムからなる第２離型フィルム層３が設けられており、アルミニウム部材表面にフラックス層２を転写させる際に、基材フィルム層４からフラックス層２が容易に剥離されるように構成されている。
【００４２】
このように構成されることにより、金属部材にフラックス層２を転写させるためフラックス転写シート１を剥がす際に、フラックス層２がうまく剥がれずにフラックス転写シート１に残ることなく、フラックス層２を金属部材の表面に転写させることができる。
【００４３】
更に、フラックス転写シート１は、基材フィルム層４を挟んでフラックス層２及び第２離型フィルム層３と反対側（図１に示された基材フィルム層４の下層）にも、離型処理された離型フィルムからなる第１離型フィルム層５が設けられている。
【００４４】
即ち、図１に示すように、基材フィルム層４は、その両面に離型フィルム層３，５が設けられており、基材フィルム層４とフラックス層２との間に設けられた第２離型フィルム層３は、第１離型フィルム層５よりも離型性の低いフィルムが用いられている。
【００４５】
このため以降では、フラックス層２と基材フィルム層４の間の第２離型フィルム層３を「弱離型フィルム層３」、第１離型フィルム層５を「強離型フィルム層５」とも呼ぶ。
【００４６】
フラックス転写シート１は、ロール状に巻かれた状態で使用される場合にフラックス転写シート１は積層されることになるが、最も外側に位置するフラックス層２が強離型フィルム層５に接触することになるため、フラックス転写シート１が巻き解かれる際などに、弱離型フィルム層３からフラックス層２が剥がれて、フラックス層２の表面が接触する強離型フィルム層５に張り付くなどすることなく、フラックス転写シート１を剥離させることができる。
【００４７】
（フラックス転写シートの生成方法）
フラックス転写シート１は、以下の方法で生成される。
【００４８】
フラックス：樹脂バインダーを９９：１〜７０：３０（重量比）の割合で混合して、フラックスの溶解したフラックス溶液を得る。
【００４９】
例えば、フラックスには、ＫＦ・ＡｌＦ３の共晶組成或いはこれに近い組成範囲の錯体混合物、ＫＡｌＦ４，Ｋ２ＡｌＦ５，Ｋ３ＡｌＦ６，ＺｎＫＦ３などの錯体化合物、ＣｓＦ，ＲｂＦ，ＬｉＦ，ＮａＦ，Ｃａ２Ｆなどの非腐食性フッ化物系フラックスなどが用いられる。
【００５０】
また、樹脂バインダーには、アクリル酸またはメタクリル酸及びそれらのエステル類の重合体、またはこれらの２種類以上からなる共重合体などのアクリル系樹脂、ポリアルキレンオキサイト、アルキッド樹脂、アルキッド樹脂とブチル樹脂（又は石油樹脂）の混合物などが用いられる。
【００５１】
例えば、樹脂バインダーにアクリル樹脂を用いた場合には、フラックス及び樹脂バインダーの合計を１００重量％として、５重量％〜２０重量％の樹脂バインダーを配合することが好適であり、より好適には、１０重量％前後の樹脂バインダーが配合される。
【００５２】
尚、フラックス及び樹脂バインダーの好適な混合比は樹脂バインダーによって異なるため、混合する材料に適した混合比で適宜混合すればよい。
【００５３】
フラックス及び樹脂バインダーを混合する際、溶剤を使用してフラックス溶液の粘度を調整すると、良好にフラックス転写シート１を生産できるようになる。
【００５４】
使用される溶剤としては、例えば、アクリル樹脂を溶解する有機溶剤が使用可能であり、樹脂バインダーの組成によっては水も使用される。
【００５５】
有機溶剤は、具体的には、メタノール、エタノール、イソプロピルアルコールなどのアルコール類、酢酸エチル、酢酸ブチルなどのエステル類、エチレングリコール、ジエチレングリコール及びプロピレングリコールなどのエーテル類またはアセテート類などを適用可能である。
【００５６】
更に、塗工液の性能を調整する或いは性能を向上させるため添加剤を混合するのであってもよく、一般的な脱泡材、レベリング剤、表面調整剤などの各種添加剤を混合することができる。
【００５７】
基材フィルム層４の一方の面には、離型処理のなされたフィルムが積層されてなる弱離型フィルム層３が設けられ、弱離型フィルム層３上に当該フラックス溶液が均一に付着するよう塗布される。
【００５８】
塗工量は、フラックスが１ｇ／ｍ２〜３０ｇ／ｍ２となるように調整され、フラックスが３ｇ／ｍ２〜１０ｇ／ｍ２となるように塗工量が調整されることが好適である。
【００５９】
尚、フィルムに樹脂バインダーを塗布する方法としては、ロールコーター、グラビアコーター、ダイコーターなどの公知の塗工装置による塗工方法が挙げられる。
【００６０】
基材フィルム層４には、例えば、ポリエチレンテレフタラート（ＰＥＴ）やポリプロピレン（ＰＰ）、塩化ビニル（ＰＶＣ）などの市販のフィルムを適用可能であり、製造時に使用する溶剤に対する耐性及び乾燥時における耐熱性を有するものが使用される。
【００６１】
使用されるフィルムの厚さは、例えば、９μｍ〜３０μｍの厚さのものが好適に用いられる。
【００６２】
フラックス溶液を付着させた基材フィルム層４を乾燥させて、基材フィルム層４上にフラックス層２を形成する。
【００６３】
尚、フラックス溶液を付着させた基材フィルム層４を乾燥させる乾燥装置としては、基材フィルム層４を加熱炉などで加熱乾燥させるなど、適宜公知の乾燥装置を用いることができ、塗工装置と組み合わせて連続してフラックス転写シート１を乾燥させることができるものを採用することが好ましい。
【００６４】
フラックス溶液は、基材フィルム層４の全面に塗布されるのであってもよいし、材料に無駄が生じることがないため、アルミニウム部材のろう付けする部位の形状に合うように塗布されてフラックス層２が形成されるのであってもよい。
【００６５】
基材フィルム層４の弱離型フィルム層３が設けられていない側の面には、弱離型フィルム層３よりも離型性の高い離型処理のなされたフィルムが積層されてなる強離型フィルム層５が設けられる。
【００６６】
弱離型フィルム層３及び強離型フィルム層５で用いられる離型フィルムには、ポリエチレンテレフタレート系、ポリプロピレン系及びその他の剥離処理がされたフィルムなど公知のものを使用することができる。
【００６７】
上述したようなフラックス転写シート１であれば、ロールｔｏロール方式によって塗工を行うことができるので、フラックスの塗工を効率的に行うことができる。
【００６８】
（フラックス転写シートの使用方法）
生成されたフラックス転写シート１は、図２に示すようなアルミニウム部材の製造工程において使用される。
【００６９】
製造工程１００は、アルミニウム部材Ｗ（以下、「ワークＷ」と記す。）を載置して下流側へ送るためのベルトコンベア６などが設けられている。
【００７０】
製造工程１００の最も上流側には、ロール状に巻かれたフラックス転写シート１が配置され、ロール状のフラックス転写シート１が巻き解かれて下流側へ向かって送られ、巻き解かれたフラックス転写シート１は再度巻き取られるように構成されている。
【００７１】
フラックス転写シート１は、巻き解かれて下流側へ送られる際に、フラックス層２の面がベルトコンベア６の載置面と対面するように設定されている。
【００７２】
製造工程１００は、例えば、３つの工程からなり、巻き解かれたフラックス転写シート１は、最初に圧着工程Ａへと送られる。
【００７３】
圧着工程Ａでは、例えば、ワークＷの表面にフラックス転写シート１を当て、ワークＷ表面のろう付け予定部位にフラックス転写シート１のフラックス層２を密着させる。
【００７４】
ワークＷ表面にフラックス転写シート１を密着させる方法としては、ワークＷ表面にフラックス転写シート１を当てた状態で、プレス機などによって加圧して密着させる、或いは真空室などに入れたワークＷ表面にフラックス転写シート１を当てた状態で、真空ポンプなどによって減圧させて密着させるなどの方法が用いられる。
【００７５】
フラックス転写シート１は、可撓性を有する素材からなるため、ワークＷの表面に凸凹がある場合であっても、多少の凹凸であればワークＷ表面の形状に合わせて容易に密着させることができる。
【００７６】
ベルトコンベア６に載せられたワークＷの上面は、下流側へ送られるフラックス転写シート１を圧着させ易い高さに設定されている。
【００７７】
続いて、フラックス転写シート１を密着させた状態のワークＷが、転写工程Ｂに送られる。
【００７８】
転写工程Ｂでは、ワークＷに密着しているフラックス層２を加圧或いは加熱などすることによって、フラックス層２をワークＷ表面に転写させる。
【００７９】
具体的には、平板のワークＷであれば、ロールラミネーターなどを用いてワークＷの表面に密着しているフラックス層２を転写させる。
【００８０】
尚、ロールラミネーターの他には、真空ラミネーター装置を用いて、ワークＷ表面にフラックス層２を転写させるのであってもよい。
【００８１】
凹凸な表面を有しているなど、平板ではないワークＷであれば、真空ラミネーター装置の他、金属、プラスチックなどの材料でワークＷに対応する加圧用型を作成して押し付ける方法、ゴム等の熱可塑性樹脂からなる風船を押し付ける方法、風圧や水圧などの圧力を利用する方法などによってワークＷ表面にフラックス層２を転写させる。
【００８２】
加熱する方法としては、熱ロールや予め加熱させた加圧用型などをワークＷに接触させて加熱する接触型加熱、赤外ヒーターや熱風ヒーターなどワークＷに接触させずに加熱する非接触型加熱などが用いられる。
【００８３】
尚、加圧時に同時にワークＷが加熱されるのであってもよいし、加圧後にワークＷが加熱されるのであってもよい。
【００８４】
続いて剥離工程Ｃでは、ワークＷ及びフラックス転写シート１が下流側に送られて、ワークＷに密着していたフラックス転写シート１がワークＷ表面から剥がされる。
【００８５】
ワークＷの表面には、転写工程Ｂにおいて転写されたフラックス層２のみが付着し、フラックス転写シート１のフラックス層２以外のフィルム層（例えば、強離型フィルム層５、基材フィルム層４及び弱離型フィルム層３）が下流側に送られて再度ロール状に巻き取られる。
【００８６】
このようしてフラックスが付着されたアルミニウム部材Ｗは、ろう付け工程に供される。
【００８７】
ろう付け工程では、例えば、非腐食性フラックスを用いたろう付け法が用いられ、窒素ガス雰囲気の条件下において、少なくともろう材の付着箇所を約４５０℃〜６００℃まで加熱することによってろう材を溶融させ、アルミニウム部材Ｗ同士の接合がなされる。
【００８８】
上述したような基材フィルム層４上にフラックス及び樹脂バインダーからなるフラックス層２が積層された転写シート１を用いて、金属部材Ｗの表面にフラックス層２の転写がなされ、フラックス層２が転写された金属部材Ｗを組み立ててろう付けがなされるので、金属部材Ｗの表面に少量のフラックスを均一に付着させてろう付けすることができ、乾燥工程の時間が不要となるため金属部材Ｗの製造時間を短縮することができる。
【００８９】
高温で乾燥させる乾燥装置が不要となるので、金属部材を製造する装置全体の規模を縮小することができ、高温乾燥により金属部材Ｗが変形するなどの虞がなくなる。
【００９０】
また、金属部材Ｗのろう付け予定部位のみ、即ち、転写シート１及び金属部材Ｗの表面の必要な箇所のみにフラックスを付着させることができるので、材料であるフラックスに無駄が生じることがなく、フラックスの付着が不要な箇所のマスキング作業が不要となるため作業負担を軽減することができる。
【００９１】
上述した金属部材Ｗがアルミニウム部材であれば、アルミニウムとの密着力が殆どないフラックスであるにも関わらず、アルミニウム部材Ｗの表面に少量のフラックスを均一に付着させることが容易になり、乾燥工程の時間が不要となるためアルミニウム部材の製造時間を短縮させることができる。
【００９２】
上述したように、フラックス層２と基材フィルム層４の間に弱離型フィルム層３が設けられ、基材フィルム層４の前記離型フィルム層と反対側の面に強離型フィルム層５が設けられることが好適であるが、両離型フィルム層が設けられない構成であってもよく、また、何れか一方の離型フィルムのみが設けられる構成であってもよい。
【００９３】
上述では、非腐食性フッ化物系フラックスなどの非腐食性フラックスを用いたろう付け法を例として説明したが、基材フィルム上にフラックスを含んだフラックス層２が積層された本願発明のフラックス転写シート１を適用可能であれば、ろう付け法やフラックスの種類などは特に限定されるものではない。
【００９４】
また、フラックスに混合される樹脂バインダーについても、特にその種類を限定して使用されるものではなく、適用可能な種類の樹脂バインダーを採用すればよい。
【００９５】
加えて、フラックスが積層される基材フィルム層４についても、コンパクトに持ち運び可能である点から、ロール状に巻かれる及び巻き解かれることが可能な可撓性を有する素材が用いられることが好適ではあるが、特にこれに限定されるものではない。
【００９６】
フラックスが転写される金属部材はアルミニウム部材として説明したが、フラックスを付着させてろう付けがなされる金属であれば、本発明のフラックス転写シート１、フラックス付着方法及びろう付け方法を適用可能である。
【００９７】
以上説明したように、本発明のフラックス転写シート１は、シート状の基材フィルム層４と、基材フィルム層４上に積層されるフラックス及び樹脂バインダーからなるフラックス層２と、を備え、金属部材Ｗの表面にフラックス層２を転写するので、基材フィルム層４上にフラックス及び樹脂バインダーからなるフラックス層２が積層された転写シートを用いて、金属部材Ｗの表面にフラックス層２を転写させるので、塗料などの溶液を塗布する場合とは異なり、金属部材Ｗの表面に少量のフラックスを均一に付着させることが容易になり、乾燥工程の時間が不要となるため金属部材Ｗの製造時間を短縮させることができる。
【００９８】
高温で乾燥させる乾燥装置が不要となるので、金属部材を製造する装置全体の規模を縮小することができ、部材が変形するなどの虞がなくなる。
【００９９】
また、転写シート及び金属部材の表面の必要な箇所のみにフラックスを付着させることができ、フラックスの付着が不要な箇所のマスキング作業が不要となるため作業負担が軽減される上、転写フィルムを金属表面に密着させて転写させるだけで容易にフラックスを付着させることができるので、自動化に最適である。
【０１００】
更に、フラックス転写シート１の製造に樹脂バインダーが用いられる場合には大量の有機溶剤が使用されるため、乾燥の際に発生するＶＯＣ（揮発性有機化合物）による大気汚染防止の処理などを行う必要があるが、本発明によれば、アルミニウム部材Ｗの塗工処理及び乾燥処理がフラックス転写シート１の製造工程でまとまっているので、大量の溶剤の使用箇所を局所的なものとすることができる。
【０１０１】
これにより、大気汚染防止の処理装置をラックス転写シート１の製造工程内で局所的に扱うことができるようになる上、ろう付けを行うアルミニウム部材Ｗの組み立てがなされる製造現場において大量の溶剤を使用する必要がなくなり、大気汚染防止の処理装置や有機溶剤の使用に伴う防爆対策などが不要となるので、アルミニウム部材Ｗの製造現場における作業効率を向上させてコストを低減することができる上、より安全性を高めることができる。
【０１０２】
尚、本発明のフラックス付着方法及びろう付け方法によっても、上述した本発明のフラックス転写シート１を用いた場合と同様の効果を得ることができる。
【０１０３】
以上説明した実施形態は、本発明の一例に過ぎず、本発明の作用効果を奏する範囲において具体的構成などを適宜変更設計できることは言うまでもない。
【符号の説明】
【０１０４】
１…フラックス転写シート
２…フラックス層
３…弱離型フィルム層（第２離型フィルム層）
４…基材フィルム層
５…強離型フィルム層（第１離型フィルム層）
Ｗ…アルミニウム部材、ワーク（金属部材）
【図１】
2014136223.tif 000003
【図２】
2014136223.tif 000004
【図３】
2014136223.tif 000005